КЛЕЙ ДЛЯ ЛИПКИХ ЛЕНТ
TAPE GLUE

Изобретение относится к области получения клеевых составов, используемых для изготовления липких поливинилхлоридных (ПВХ) лент, предназначенных для обмотки газонефтепроводов в качестве изолирующего и защитного покрытия.
Известен клеевой состав, применяемый для изготовления липких поливинилхлоридных лент, содержащий перхлорвиниловую смолу, канифоль, диоктилфталат и наполнитель (см. а.с. №2196794, кл. C09J 127/24, за 2001 г.) при следующем соотношении компонентов:
Диоктилфталат
55-66
Перхлорвиниловая смола
25-30
Канифоль сосновая
3-8
Активированная смесь природного цеолита и
оксида кальция в соотношении 9:1
3-7
Недостатком данного клея является низкая адгезия и высокая степень миграции пластификатора диоктилфталата из клея в поливинилхлоридную пленку, что ведет к ухудшению качества липких поливинилхлоридных лент.
Наиболее близким к предлагаемому клею является клей для липких лент, содержащий перхлорвиниловую смолу, пластификаторы, канифоль и наполнитель при следующем соотношении компонентов:
Диоктилфталат
33-55
Хлорированные α-олефины,
полученные из отходов олигомеризации этилена
11-33
Перхлорвиниловая смола
25-30
Канифоль сосновая
6-8
Активированная смесь природного цеолита и
оксида кальция в соотношении 9:1
0-7
Липкость клея составляет 75-92 сек, адгезия липкой ленты к стали - 5-6 Н/см ширины.
Недостатком известного состава является низкая адгезия ленты ПВХ липкой к стали, использование дорогостоящего и труднодоступного компонента активированной смеси природного цеолита и оксида кальция в соотношении 9:1.
Задача изобретения - улучшить адгезию липких поливинилхлоридных лент к стали, снизить себестоимость и расширить сырьевую базу клеев.
Поставленная задача достигается тем, что клей для липких поливинилхлоридных лент, содержащий перхлорвиниловую смолу, пластификаторы, канифоль, наполнитель, с целью повышения адгезии липких поливинилхлоридных лент дополнительно содержит полиэтиленполиамины, в качестве наполнителя содержит мел, или отсев цеолита, или мрамор молотый при следующем соотношении компонентов, мас.ч.:
Диоктилфталат
33-55
Хлорпарафин ХП-470 или
хлорированные α-олефины,
полученные из отходов олигомеризации этилена
11-33
Перхлорвиниловая смола
25-30
Канифоль, или
глицериновый эфир канифоли, или
смола Герлак
3-8
Мел, или отсевы цеолитов, или
мрамор молотый
3-7
Полиэтиленполиамины
0,01-0,1
В результате использования в рецептуре клея полиэтиленполиаминов, а в качестве наполнителя мела, или отсева цеолита, или мрамора молотого увеличивается адгезия липких поливинилхлоридных лент к стали.
Отсев цеолита молотый является отходом производства цеолитов марки СаА-У (ТУ 2163-004-05766557) и представляет собой мелкодисперсный порошок (остаток на сите №04-отс.).
Используются марки мела с массовой долей углекислого кальция, %, не менее 95.
Мрамор молотый по ТУ 5716-002-36945182-2003.
Смола Герлак представляет собой полимеризованную канифоль по ТУ 2435-007-25588394-00.
2
5
n
Полиэтиленполиамины (ПЭПА) общей формулы (CHN) представляют собой жидкость от светло-желтого цвета по ТУ 2413-214-0020331.
Канифоль по ГОСТ 19113-84
Глицериновый эфир канифоли по ТУ 13-028-107878-89.
Сущность изобретения поясняется следующими примерами.
Пример 1 (по прототипу)
В реакторе при 70-75°С, при перемешивании готовят композицию следующего состава, мас.ч.:
Диоктилфталат
44
Хлорированные α-олефины,
полученные из отходов олигомеризации этилена
22
Перхлорвиниловая смола
27
Канифоль
7
Активированная смесь природного цеолита и
оксида кальция в соотношении 9:1
5
композицию перемешивают в течение 8 часов до получения однородной по составу клеевой массы. Приготовленный таким образом клей наносят на поливинилхлоридную ленту вальцево-каландровым способом. Значение липкости полученного клея определяют по ГОСТ 20477-86. Значение адгезии поливинилхлоридной ленты к стали определяют по ГОСТ Р 51164. Результаты испытаний приведены в таблице.
Пример 2. Аналогично примеру 1, композиция содержит 50 мас.ч. пластификатора диоктилфталата, 16,7 мас.ч. хлорированных α-олефинов, полученных из отходов олигомеризации этилена, 7 мас.ч. канифоли, 3 мас.ч мела, 30 мас.ч. перхлорвиниловой смолы ПСХ-ЛС, 0,1 мас.ч полиэтиленполиаминов.
Пример 3. Аналогично примеру 1 при следующей загрузке компонентов, мас.ч.: ДОФ 44, хлорированных α-олефинов 22, мела 5, глицеринового эфира канифоли 3 по ТУ 13-028-107878-89, перхлорвиниловой смолы ПСХ-ЛС 27, полиэтиленполиаминов 0,01.
Пример 4. Аналогично примеру 1 при следующей загрузке компонентов, мас.ч.: ДОФ 46, хлорпарафинов 20,7, мела 7, глицеринового эфира канифоли 6, перхлорвиниловой смолы ПСХ-ЛС 25.
Пример 5. Аналогично примеру 1 при следующей загрузке компонентов, мас.ч.: ДОФ 48, хлорпарафинов 18,7, мела 5, глицеринового эфира канифоли 8, перхлорвиниловой смолы ПСХ-ЛС 25, полиэтиленполиаминов 0,03.
Пример 6. Аналогично примеру 1 при следующей загрузке компонентов, мас.ч.: ДОФ 55, хлорированных α-олефинов 11, мел 4,5, канифоли 5, перхлорвиниловой смолы ПСХ-ЛС 27.
Пример 7. Аналогично примеру 1 при следующей загрузке компонентов, мас.ч.: ДОФ 39, хлорированных α-олефинов 27, мел 4,5, канифоли 3, перхлорвиниловой смолы ПСХ-ЛС 25, полиэтиленполиаминов 0,05.
Пример 8. Аналогично примеру 1 при следующей загрузке компонентов, мас.ч.: ДОФ 46, хлорпарафинов 20,7, отсевы цеолитов 5, канифоли 8, перхлорвиниловой смолы ПСХ-ЛС 27.
Пример 9. Аналогично примеру 1 при следующей загрузке компонентов, мас.ч.: ДОФ 50, хлорпарафинов 16,7, отсевы цеолитов 3, канифоли 4, перхлорвиниловой смолы ПСХ-ЛС 30, полиэтиленполиаминов 0,01.
Пример 10. Аналогично примеру 1 при следующей загрузке компонентов, мас.ч.: ДОФ 33, хлорированных α-олефинов 33, отсевы цеолитов 7, канифоли 6, перхлорвиниловой смолы ПСХ-ЛС 25.
Пример 11. Аналогично примеру 1 при следующей загрузке компонентов, мас.ч.: ДОФ 46, хлорированных α-олефинов 20,7, отсевы цеолитов 4,5, глицеринового эфира канифоли 3, перхлорвиниловой смолы ПСХ-ЛС 28, полиэтиленполиаминов 0,03.
Пример 12. Аналогично примеру 1 при следующей загрузке компонентов, мас.ч.: ДОФ 48, хлорпарафинов 18,7, отсевы цеолитов 3,5, глицеринового эфира канифоли 5, перхлорвиниловой смолы ПСХ-ЛС 25.
Пример 13. Аналогично примеру 1 при следующей загрузке компонентов, мас.ч.: ДОФ 55, хлорпарафинов 11, отсевы цеолитов 4,0, глицеринового эфира канифоли 8, перхлорвиниловой смолы ПСХ-ЛС 27, полиэтиленполиаминов 0,05.
Пример 14. Аналогично примеру 1 при следующей загрузке компонентов мас.ч.: ДОФ 46, хлорпарафинов 20,7, мела 4,5, глицеринового эфира канифоли 6, перхлорвиниловой смолы ПСХ-ЛС 28, полиэтиленполиаминов 0,1.
Пример 15. Аналогично примеру 1 при следующей загрузке компонентов мас.ч.: ДОФ 46, хлорированных альфа-олефинов 20,7, отсевов цеолитов 4,5, канифоли 4, перхлорвиниловой смолы ПСХ-ЛС 28.
Пример 16. Аналогично примеру 1 при следующей загрузке компонентов мас.ч.: ДОФ 55, хлорированных альфа-олефинов 11,0, отсевы цеолитов 6, глицеринового эфира канифоли 4, перхлорвиниловой смолы ПСХ-ЛС 29, полиэтиленполиаминов 0,01.
Пример 17. Аналогично примеру 1 при следующей загрузке компонентов мас.ч.: ДОФ 55, хлорированных альфа-олефинов 11,0, мрамора молотого 6, глицеринового эфира канифоли 4, перхлорвиниловой смолы ПСХ-ЛС 29, полиэтиленполиаминов 0,01.
Пример 18. Аналогично примеру 1 при следующей загрузке компонентов мас.ч.: ДОФ 49, хлорированных альфа-олефинов 22,5, мрамора молотого 3, глицеринового эфира канифоли 6,5, перхлорвиниловой смолы ПСХ-ЛС 28.
Пример 19. Аналогично примеру 1 при следующей загрузке компонентов мас.ч.: ДОФ 49, ХП-470 22,5, мел 4,5, смола Герлак 8, перхлорвиниловой смолы ПСХ-ЛС 28, полиэтиленполиаминов 0,1.
Пример 20. Аналогично примеру 1 при следующей загрузке компонентов мас.ч.: ДОФ 48, хлорпарафин ХП-470 18,7, мрамора молотого 7, смола Герлак 3, перхлорвиниловой смолы ПСХ-ЛС 28, полиэтиленполиаминов 0,01.
Пример 21. Аналогично примеру 1 при следующей загрузке компонентов мас.ч.: ДОФ 49, хлорпарафин ХП-470 22,5, мрамора молотого 4,5, смола Герлак 5, перхлорвиниловой смолы ПСХ-ЛС 27.
Состав и свойства композиций клея приведены в таблице.
Предлагаемый клей обеспечивает высокую адгезию поливинилхлоридной ленты к стали, которая составляет 9-13 Н/см ширины. При этом существенно снижается себестоимость ленты ПВХ липкой из-за применения дешевых наполнителей - мела, отсевов цеолита.
Компоненты
1 (прототип)
Примеры по изобретению, состав, мас.ч.
2
3
4
5
6
7
8
9
10
11
12
13
14
15
16
17
18
19
20
21
Диоктилфталат
44
50
44
46
48
55
39
46
50
33
46
48
55
46
46
55
55
49
49
48
49
Хлорированные α-олефины
22
16,7
22
-
-
11
27
-
-
33
20,7
-
-
-
20,7
11
11
22,5
-
-
22,5
Хлорпарафин ХП-470
-
-
-
20,7
18,7
-
-
20,7
16,7
-
-
18,7
11
20,7
-
-
-
-
22,5
18,7
-
Наполнитель АМП
3
-
-
-
-
-
-
-
-
-
-
-
-
-
-
-
-
-
-
-
-
Мел
-
3
5
7
5
4,5
4,5
-
-
-
-
-
-
4,5
-
-
-
-
4,5
-
-
Отсевы цеолитов
-
-
-
-
-
-
-
5
3
7
4,5
3,5
4
-
4,5
6
-
-
-
-
-
Глицериновый эфир канифоли
-
3
6
8
-
-
-
-
-
3
5
8
6
-
4
4
6,5
-
-
-
Канифоль
7
7
-
-
-
5
3
8
4
6
-
-
-
-
4
-
-
-
-
-
Перхлорвиниловая смола
27
30
27
25
25
27
25
27
30
25
28
25
27
28
28
29
29
28
28
28
27
Полиэтиленполиамины
-
0,1
0,01
-
0,03
-
0,05
-
0,01
-
0,03
-
0,05
0,1
-
0,01
0,01
-
0,1
0,01
Смола Герлак
-
-
-
-
-
-
-
-
-
-
-
-
-
-
-
-
-
-
8
3
5
Мрамор молотый
-
-
-
-
-
-
-
-
-
-
-
-
-
-
-
-
6
3
-
7
4,5
Свойства
Липкость, с
92
70
87
79
72
94
97
77
82
85
89
99
94
107
103
90
75
82
110
91
86
Адгезия, Н /см
6
9,8
10,1
11,2
11,8
12,0
11,9
9,0
9,5
11,7
12,0
12,0
11,9
13,5
12,7
10,5
9,85
11,1
13,5
12,6
11,4